ИСКУССТВЕННАЯ ПОРОДА
ARTIFICIAL ROCK

Изобретение относится к промышленности строительных материалов, в частности декоративных плит для отделки потолков и стен.
Известна искусственная порода, включающая, мас.%: цемент 25-30; мука и песок на основе карбоната кальция до 55; оксиды металлов (железо, хром, свинец, ртуть) 2-10; гидроксиды металлов (железо, хром, свинец, ртуть) 2-12; силикаты кальция 2-3; силициды углерода 0,1-0,6; фторсиликаты 6; сульфиды железа и меди 0,4-0,8; щавелевая кислота 0,3-0,5; вода 10-23 [1]. Состав породы включает большое количество токсичных компонентов.
Задача изобретения состоит в получении экологически безопасной искусственной породы.
Технический результат достигается тем, что искусственная порода из смеси, включающей вяжущее, песок на основе карбоната кальция, силикат кальция, силицид углерода, воду, дополнительно содержит молотый до фракции 2-3 мм глауконит, причем в качестве вяжущего используют строительный гипс при следующем соотношении компонентов, мас.%: строительный гипс 30-35; песок на основе карбоната кальция 20-25: силикат кальция 2-3; силицид углерода 1-2; молотый глауконит 16-21; вода 20-25.
Составы искусственной породы приведены в таблице.
Компоненты
Состав, мас.%
1
2
3
Строительный гипс
35
32,5
30
Песок на основе карбоната кальция
20
22,5
25
Силикат кальция
2
2,5
3
Силицид углерода
2
1,5
1
Молотый до фракции 2-3 мм глауконит
16
18,5
21
Вода
25
22,5
20
Ниже приведен пример получения искусственной породы.
Подготавливают, дозируют и перемешивают строительный гипс (Г-2-Г-7,), песок на основе карбоната кальция, силикат кальция, силицид углерода, молотый до фракции 2-3 мм глауконит. Затем подготовленные компоненты всыпают в воду и перемешивают. Смесь укладывают в формы, уплотняют и оставляют до отвердевания в течение 1 сут. Полученные изделия извлекают из форм. Поверхности изделий шлифуют.
Полученная искусственная порода является экологически безопасной.
Источник информации
1. Патент ПНР №268011, C04B, 1990.